(57)【要約】【課題】波長２５００ｎｍ程度の赤外領域において優れた吸収を有する銅化合物を提供すること。【解決手段】本発明の銅化合物は、臭化銅（ＩＩ）と、その他の銅（ＩＩ）化合物とを反応させることにより得られる銅化合物であり、前記銅化合物の粉末について積分球つき分光光度計を用いて測定した反射吸収スペクトルにおいて、波長２５００ｎｍの吸光度が０．２以上である。【選択図】図１
2015172003.tif 000002
【特許請求の範囲】
【請求項１】
臭化銅（ＩＩ）と、その他の銅（ＩＩ）化合物とを反応させることにより得られる銅化合物であり、
前記銅化合物の粉末について積分球つき分光光度計を用いて測定した反射吸収スペクトルにおいて、波長２５００ｎｍの吸光度が０．２以上である銅化合物。
【請求項２】
銅化合物の粉末について積分球つき分光光度計を用いて測定した反射吸収スペクトルにおいて、波長１５００ｎｍ以上２５００ｎｍ未満の吸光度が、波長２５００ｎｍの吸光度の５０％以上である請求項１に記載の銅化合物。
【請求項３】
銅化合物の粉末について積分球つき分光光度計を用いて測定した反射吸収スペクトルにおいて、波長１２００ｎｍ以上１５００ｎｍ未満の吸光度が、波長２５００ｎｍの吸光度の３０％以上である請求項１または２に記載の銅化合物。
【請求項４】
前記反応が、有機溶媒中で行われ、
前記有機溶媒の少なくとも一部が、アセトンである請求項１〜３のいずれか一項に記載の銅化合物。
【請求項５】
前記その他の銅（ＩＩ）化合物が、ホスホン酸銅（ＩＩ）塩、リン酸エステル銅（ＩＩ）塩、銅（ＩＩ）フタロシアニン（α型）、無水酢酸銅（ＩＩ）、銅（ＩＩ）ポルフィリンから選択される少なくとも一種の銅（ＩＩ）化合物である請求項１〜４のいずれか一項に記載の銅化合物。
【発明の詳細な説明】
【技術分野】
【０００１】
本発明は銅化合物に関する。
【背景技術】
【０００２】
風力、太陽光、地熱などは、環境に影響を与える排出物質のないクリーンなエネルギー源として注目されている。太陽光を、直接電気エネルギーに変換することが可能な太陽電池は、電気エネルギーの有望な供給源であり、近年積極的に実用化されている。
【０００３】
例えば、銅元素等の遷移金属元素の金属イオンと、含硫黄化合物または含窒素化合物からなる配位子を含有する配位高分子を用いる色素増感太陽電池が提案されている（例えば、特許文献１参照）。また、銅元素等の遷移金属元素の金属イオンと、含硫黄化合物、含窒素化合物、含酸素化合物、含リン化合物からなる配位子を含有する配位高分子を用いる有機太陽電池が提案されている（例えば、特許文献２参照）。
【０００４】
太陽電池は、光電変換物質により太陽光を電気エネルギーに光電変換しているが、光電変換物質が有効に変換可能な光の波長は物質ごとに定まっており、それ以外の波長は有効に利用することができていなかった。
【０００５】
特に赤外線に対して高い吸収を有する物質を、太陽電池の光電変換物質に用いることは何ら検討されていなかった。
【先行技術文献】
【特許文献】
【０００６】
【特許文献１】特開２０１２−４８８３５号公報
【特許文献２】特許第５２７２１１６号
【発明の概要】
【発明が解決しようとする課題】
【０００７】
本発明は、上記従来技術を鑑みてされたものであり、波長２５００ｎｍ程度の赤外領域において優れた吸収を有する銅化合物を提供することを目的とする。
【課題を解決するための手段】
【０００８】
本発明者らは上記課題を解決することができる銅化合物を見出し、本発明を完成させた。
すなわち、本発明の銅化合物は、臭化銅（ＩＩ）と、その他の銅（ＩＩ）化合物とを反応させることにより得られる銅化合物であり、前記銅化合物の粉末について積分球つき分光光度計を用いて測定した反射吸収スペクトルにおいて、波長２５００ｎｍの吸光度が０．２以上である。
【０００９】
前記銅化合物は、銅化合物の粉末について積分球つき分光光度計を用いて測定した反射吸収スペクトルにおいて、波長１５００ｎｍ以上２５００ｎｍ未満の吸光度が、波長２５００ｎｍの吸光度の５０％以上であることが好ましい。
【００１０】
前記銅化合物は、銅化合物の粉末について積分球つき分光光度計を用いて測定した反射吸収スペクトルにおいて、波長１２００ｎｍ以上１５００ｎｍ未満の吸光度が、波長２５００ｎｍの吸光度の３０％以上であることが好ましい。
【００１１】
前記反応が、有機溶媒中で行われ、前記有機溶媒の少なくとも一部が、アセトンであることが好ましい。
前記その他の銅（ＩＩ）化合物が、ホスホン酸銅（ＩＩ）塩、リン酸エステル銅（ＩＩ）塩、銅（ＩＩ）フタロシアニン（α型）、無水酢酸銅（ＩＩ）、銅（ＩＩ）ポルフィリンから選択される少なくとも一種の銅（ＩＩ）化合物であることが好ましい。
【発明の効果】
【００１２】
本発明の銅化合物は、波長２５００ｎｍ程度の赤外領域において優れた吸収を有する。
【図面の簡単な説明】
【００１３】
【図１】実施例１で得られた銅化合物の吸収スペクトルである。
【図２】実施例２で得られた銅化合物の吸収スペクトルである。
【図３】実施例３で得られた銅化合物の吸収スペクトルである。
【図４】実施例４で得られた銅化合物の吸収スペクトルである。
【発明を実施するための形態】
【００１４】
次に本発明について具体的に説明する。
本発明の銅化合物は、臭化銅（ＩＩ）と、その他の銅（ＩＩ）化合物とを反応させることにより得られる銅化合物であり、前記銅化合物の粉末について積分球つき分光光度計を用いて測定した反射吸収スペクトルにおいて、波長２５００ｎｍの吸光度が０．２以上である。
【００１５】
本発明の銅化合物の原料としては、前述のように臭化銅（ＩＩ）と、その他の銅（ＩＩ）化合物とが挙げられる。
その他の銅（ＩＩ）化合物としては、銅が二価で存在していればよく、特に限定はないが、例えば、ホスホン酸銅（ＩＩ）塩、リン酸エステル銅（ＩＩ）塩、銅（ＩＩ）フタロシアニン（α型）、無水酢酸銅（ＩＩ）、銅（ＩＩ）ポルフィリン等が挙げられ、ホスホン酸銅（ＩＩ）塩、リン酸エステル銅（ＩＩ）塩、銅（ＩＩ）フタロシアニン（α型）、無水酢酸銅（ＩＩ）が好ましい。その他の銅（ＩＩ）化合物としては、１種を用いても、２種以上を用いてもよい。
【００１６】
前記ホスホン酸銅（ＩＩ）塩としては、下記一般式（１）で表わされるホスホン酸化合物と銅とからなるホスホン酸銅（ＩＩ）塩であることが好ましい。
【００１７】
【化１】
2015172003.tif 000003
［一般式（１）中、Ｒ1は、−ＣＨ2ＣＨ2−Ｒ11で表される１価の基であり、Ｒ11は水素原子、炭素数１〜２０のアルキル基、または炭素数１〜２０のフッ素化アルキル基を示す。］
【００１８】
前記一般式（１）におけるＲ11としては、水素原子、メチル基、エチル基、プロピル基、ブチル基、ペンチル基、ヘキシル基、ヘプチル基、オクチル基、ノニル基、デシル基、ウンデシル基、ドデシル基、トリデシル基、テトラデシル基、ペンタデシル基、ヘキサデシル基、ヘプタデシル基、オクタデシル基、パーフルオロエチル基、パーフルオロプロピル基、パーフルオロブチル基、パーフルオロへキシル基、パーフルオロオクチル基、パーフルオロデシル基等が挙げられる。
【００１９】
前記リン酸エステル銅（ＩＩ）塩としては、リン酸モノエステルおよびリン酸ジエステルから選択される少なくとも一種のリン酸エステルと銅とからなるリン酸エステル銅（ＩＩ）塩であることが好ましく、下記一般式（２）で表されるリン酸モノエステルおよび下記一般式（３）で表されるリン酸ジエステルから選択される少なくとも一種のリン酸エステルと銅とからなるリン酸エステル銅（ＩＩ）塩であることがより好ましい。
【００２０】
【化２】
2015172003.tif 000004
［一般式（２）および（３）中、Ｒ2、Ｒ3およびＲ4はそれぞれ独立に、アルキル基、シクロアルキル基、アルケニル基、アルキニル基、アリール基、アリル基、オキシアルキル基、ポリオキシアルキル基、オキシアリール基、またはポリオキシアリール基を示し、これらの基の炭素数は、それぞれ１〜３０である。なお、これらの基は、当該基における少なくとも一つの水素原子が、ハロゲン原子、オキシアルキル基、ポリオキシアルキル基、オキシアリール基、ポリオキシアリール基、アシル基、アルデヒド基、カルボキシル基、ヒドロキシル基またはエステル基で置換されていてもよい。］
【００２１】
上述したＲ2、Ｒ3およびＲ4で表される基のうち、アルキル基としては、炭素数１〜３０のアルキル基が好ましく、炭素数１〜１８のアルキル基がより好ましい。このようなアルキル基としては、エチル基、１−メチルエチル基、ｎ−プロピル基、ｎ−ブチル基、ｎ−ヘキシル基、ｎ−オクチル基、２−エチルヘキシル基、ｎ−デシル基、ｎ−ドデシル基等が挙げられ、なかでも、２−エチルヘキシル基が好ましい。また、オキシアルキル基で置換された上記アルキル基としては、１−メトキシ−２−メチルエチル基が好ましい。また、アルケニル基としては、オレイル基が好ましい。
【００２２】
本発明の銅化合物の原料としては、前述の臭化銅（ＩＩ）およびその他の銅（ＩＩ）化合物を用い、通常はその他の化合物を原料として用いない。特に３価の銅化合物、すなわち銅（ＩＩＩ）化合物は、原料として用いないことが好ましい。
【００２３】
本発明の銅化合物は、臭化銅（ＩＩ）と、その他の銅（ＩＩ）化合物とを反応させることにより製造されるが、通常は、前記反応は有機溶媒中で行われる。すなわち、本発明の銅化合物は、通常は臭化銅（ＩＩ）と、その他の銅（ＩＩ）化合物とを有機溶媒中で反応させることにより製造される。
【００２４】
本発明の銅化合物を製造する際に用いる臭化銅（ＩＩ）および、その他の銅（ＩＩ）化合物の量（仕込み量）としては、臭化銅（ＩＩ）を構成する銅元素と、その他の銅（ＩＩ）化合物を構成する銅元素とがモル比（臭化銅（ＩＩ）を構成する銅元素：その他の銅（ＩＩ）化合物を構成する銅元素）で、１：０．１０〜１：２となる範囲であることが好ましく、１：０．５０〜１：１．５０となる範囲であることがより好ましく、１：０．９０〜１：１．１０となる範囲であることが特に好ましい。
【００２５】
本発明の銅化合物の製造方法の例としては、例えば臭化銅（ＩＩ）を有機溶媒に溶解させ、臭化銅（ＩＩ）の溶液を調製し、その他の銅（ＩＩ）化合物を有機溶媒に溶解あるいは懸濁させ、その他の銅（ＩＩ）化合物の溶液あるいは懸濁液を調製し、両者を混合することにより、臭化銅（ＩＩ）と、その他の銅（ＩＩ）化合物とを反応させることにより、銅化合物を製造する方法が挙げられる。なお、反応の際に溶媒として水を使用すると、波長２５００ｎｍの吸光度が０．２以上である銅化合物を得ることが困難であるため、水が実質的に存在しないか、水が存在する場合であっても有機溶媒に対して少量であることが好ましい。具体的には有機溶媒１００質量％に対して水が０〜１０質量％の条件で反応を行うことが好ましく、０〜５質量％の条件で反応を行うことがより好ましい。
【００２６】
前記有機溶媒としては、臭化銅（ＩＩ）を溶解させる有機溶媒と、その他の銅（ＩＩ）化合物を溶解あるいは懸濁させる有機溶媒とは同一でも異なっていてもよい。
前記有機溶媒としては、アセトン、クロロホルム、メチルエチルケトン、ジエチルケトン、二硫化炭素、アセトニトリル、ジクロロメタン等が挙げられる。
【００２７】
臭化銅（ＩＩ）を溶解させる有機溶媒としては、環境面、製造コストの観点から、アセトン、メチルエチルケトン、ジエチルケトン、二硫化炭素から選択される少なくとも一種の有機溶媒であることが好ましく、アセトンであることがより好ましい。
【００２８】
その他の銅（ＩＩ）化合物を溶解あるいは懸濁させる有機溶媒としては、その他の銅（ＩＩ）化合物の種類にもよるが、環境面、製造コストの観点から、クロロホルム、アセトン、メチルエチルケトン、ジエチルケトン、二硫化炭素、アセトニトリル、ジクロロメタンから選択される少なくとも一種の有機溶媒であることが好ましい。
【００２９】
なお、臭化銅（ＩＩ）を溶解させる有機溶媒、およびその他の銅（ＩＩ）化合物を溶解あるいは懸濁させる有機溶媒の少なくとも一方の有機溶媒として、アセトンを用いることが好ましい。すなわち、反応に用いられる有機溶媒の少なくとも一部が、アセトンであることが好ましい。
【００３０】
臭化銅（ＩＩ）の溶液における有機溶媒の量は、臭化銅（ＩＩ）１００質量部に対して、通常は１０００〜１００００質量部であり、好ましくは２０００〜８０００質量部である。
【００３１】
その他の銅（ＩＩ）化合物の溶液あるいは懸濁液における有機溶媒の量は、その他の銅（ＩＩ）化合物１００質量部に対して、通常は１０００〜２００００質量部であり、好ましくは２０００〜１５０００質量部である。
【００３２】
本発明の銅化合物は、臭化銅（ＩＩ）の溶液と、その他の銅（ＩＩ）化合物の溶液あるいは懸濁液とを混合することにより、臭化銅（ＩＩ）と、その他の銅（ＩＩ）化合物とを反応させるが、通常は混合したのち、０．５〜１０時間撹拌を行う。
【００３３】
なお、有機溶媒としてアセトンを用いて臭化銅（ＩＩ）の溶液を得る場合には、臭化銅（ＩＩ）を添加し溶解させると、白色の固形分が生成する場合がある。本発明では通常は該白色の固形分を遠心分離等の方法により除去したものを臭化銅（ＩＩ）の溶液として用いる。なお、このような白色の固形分を生成する場合であっても、アセトンに添加される臭化銅（ＩＩ）の量、すなわち、仕込み量が、上述の範囲であれば、本発明の銅化合物を製造することができる。
【００３４】
本発明の銅化合物は反応の後、沈殿等の固形分として得られる。該固形分は精製することが好ましく、精製方法としては、例えばメタノール等のアルコールに固形分を添加、撹拌した後、遠心分離等を行い、固形分を回収する方法が挙げられる。
【００３５】
なお、臭化銅（ＩＩ）と、その他の銅（ＩＩ）化合物とを反応させることにより得られる本発明の銅化合物は、臭化銅（ＩＩ）の結晶構造中の一部に、その他の銅（ＩＩ）化合物に由来する構造が挿入された構造を有する配位高分子であると推測される。
【００３６】
本発明の銅化合物は、例えば前述方法で製造することが可能であり、銅化合物の粉末について積分球つき分光光度計を用いて測定した反射吸収スペクトルにおいて、波長２５００ｎｍの吸光度が０．２以上であることを特徴とする。本発明の銅化合物は、波長２５００ｎｍの吸光度が、通常は０．２〜１．０であり、好ましくは０．２〜０．８である。
【００３７】
本発明の銅化合物は波長２５００ｎｍにおける吸光度が０．２以上であり、当該波長の吸光度としては高い。このため太陽電池の光電変換物質の一種として用いた場合には、赤外線を有効に利用することができると考えられる。
【００３８】
本発明の銅化合物は、銅化合物の粉末について積分球つき分光光度計を用いて測定した反射吸収スペクトルにおいて、波長１５００ｎｍ以上２５００ｎｍ未満の吸光度が、波長２５００ｎｍの吸光度の５０％以上であることが好ましく、波長２５００ｎｍの吸光度の７０〜１１０％であることがより好ましい。前記範囲における吸光度が、波長２５００ｎｍの吸光度の５０％以上であると、本発明の銅化合物が、幅広い赤外線領域において吸収を有することを意味し、このような銅化合物を、太陽電池の光電変換物質の一種として用いた場合には、赤外線を有効に利用することができると考えられる。なお、波長１５００ｎｍ以上２５００ｎｍ未満の吸光度が、波長２５００ｎｍの吸光度の５０％以上であるとは、例えば銅化合物の波長２５００ｎｍにおける吸光度が０．２である場合には、波長１５００ｎｍ以上２５００ｎｍ未満の全範囲において、吸光度が０．１以上（０．２×５０％以上）であることを意味する。
【００３９】
本発明の銅化合物は、銅化合物の粉末について積分球つき分光光度計を用いて測定した反射吸収スペクトルにおいて、波長１２００ｎｍ以上１５００ｎｍ未満の吸光度が、波長２５００ｎｍの吸光度の３０％以上であることが好ましく、波長２５００ｎｍの吸光度の５０〜１００％であることがより好ましい。前記範囲における吸光度が、波長２５００ｎｍの吸光度の３０％以上であると、本発明の銅化合物が、幅広い赤外線領域において吸収を有することを意味し、このような銅化合物を、太陽電池の光電変換物質の一種として用いた場合には、赤外線を有効に利用することができると考えられる。なお、波長１２００ｎｍ以上１５００ｎｍ未満の吸光度が、波長２５００ｎｍの吸光度の３０％以上であるとは、例えば銅化合物の波長２５００ｎｍにおける吸光度が０．２である場合には、波長１２００ｎｍ以上１５００ｎｍ未満の全範囲において、吸光度が０．０６以上（０．２×３０％以上）であることを意味する。
【００４０】
本発明銅化合物の粉末の反射吸収スペクトルは以下の方法で測定することができる。
まず、乾燥した銅化合物の紛体０．３ｇをスライドガラスにのせ、もう一枚のスライドガラスで銅化合物をはさみ、試料表面の凹凸や隙間が生まれない様に力をかけて表面をならし、測定サンプルを製造する。次いで積分球つき分光光度計に、測定サンプルが反射板と積分球の間に配置されるように設置し、反射吸収スペクトルを測定する（測定範囲２５０〜２５００ｎｍ）。なお、測定モードはＲ（％）（反射率）で測定し、その後Ａｂｓ．（吸光度）に変換してデータを取得した。なお、銅化合物を用いることなくスライドガラス２枚を反射板と積分球の間に挟んで同様の条件で測定したスペクトルをベースラインとして使用する。なお、吸収スペクトルを測定する際の銅化合物は、平均粒子径が０．１〜１０００μｍである紛体であることが好ましい。
【００４１】
本発明の銅化合物は、色素増感太陽電池、有機太陽電池等の太陽電池の光電変換物質の一種として用いた場合には、赤外線を有効に利用することができると考えられる。
また、本発明の銅化合物は、赤外領域において優れた吸収を有するため、建築用、自動車用、農業用等の各種用途に利用される赤外線カット材、熱線カット材として用いることが考えられる。
【実施例】
【００４２】
次に本発明について実施例を示してさらに詳細に説明するが、本発明はこれらによって限定されるものではない。
〔実施例１〕
（銅化合物の製造）
０．９ｇのリン酸エステル銅（ＩＩ）塩を、６０ｍｌのクロロホルムに添加し、懸濁液を得た。
【００４３】
１．８ｇの臭化銅（ＩＩ）（黒輝色）を、８０ｍｌのアセトンに溶解させた。緑色沈殿が消失した後に遠心分離を行い、白色沈殿を除去し、濃緑色の上澄み液を回収した。
前記上澄み液を、前記懸濁液に撹拌しながら添加を行い、添加後１．５時間撹拌した。
【００４４】
上澄み液を添加した懸濁液は、無色透明に近づき、青白色の沈殿が生成した。青白色の沈殿を回収し、生成物を得た。
前記生成物にメタノールを添加し、撹拌を行った後、遠心分離を行い、沈殿を回収する操作を３回行った後、生成物をデシケータ内で風乾を行い、青白色の銅化合物（紛体）を得た。
【００４５】
なお、前記リン酸エステル銅（ＩＩ）塩を構成する、リン酸エステルは、リン酸モノ(１−メトキシ−２−メチルエチル)エステルと、リン酸ビス(１−メトキシ−２−メチルエチル)エステルとの混合物（モル比１：１）である。
【００４６】
（銅化合物の吸収スペクトルの測定）
得られた銅化合物（紛体）０．３ｇをスライドガラスにのせ、もう一枚のスライドガラスで銅化合物をはさみ、試料表面の凹凸や隙間が生まれない様に力をかけて表面をならし、測定サンプルを製造した。
【００４７】
次いで積分球つき分光光度計（ＵＶ−ｖｉｓ測定装置、ＨＩＴＡＣＨＩ製、Ｕ−４１００）に、測定サンプルが反射板と積分球の間に配置されるように設置し、反射吸収スペクトルを測定した（測定範囲２５０〜２５００ｎｍ）。なお、測定モードはＲ（％）（反射率）で測定し、その後Ａｂｓ．（吸光度）に変換してデータを取得した。なお、銅化合物を用いることなくスライドガラス２枚を反射板と積分球の間に挟んで同様の条件で測定したスペクトルをベースラインとして使用した。
実施例１で得られた銅化合物（紛体）の吸収スペクトルを図１に示す。
【００４８】
〔実施例２〕
（銅化合物の製造）
１．６ｇのブチルホスホン酸銅（ＩＩ）塩を、６０ｍｌのクロロホルムに添加し、懸濁液を得た。
１．８ｇの臭化銅（ＩＩ）（黒輝色）を、８０ｍｌのアセトンに溶解させた。緑色沈殿が消失した後に遠心分離を行い、白色沈殿を除去し、濃緑色の上澄み液を回収した。
【００４９】
前記上澄み液を、前記懸濁液に撹拌しながら添加を行い、添加後１．５時間撹拌した。
上澄み液を添加した懸濁液は、無色透明に近づき、青白色の沈殿が生成した。青白色の沈殿を回収し、生成物を得た。
前記生成物にメタノールを添加し、撹拌を行った後、遠心分離を行い、沈殿を回収する操作を３回行った後、生成物をデシケータ内で風乾を行い、青白色の銅化合物（紛体）を得た。
【００５０】
（銅化合物の吸収スペクトルの測定）
実施例１と同様の方法で、実施例２で得られた銅化合物（紛体）の吸収スペクトルを測定した。
実施例２で得られた銅化合物（紛体）の吸収スペクトルを図２に示す。
【００５１】
〔実施例３〕
（銅化合物の製造）
４．７ｇの銅（ＩＩ）フタロシアニン（α型）を、６０ｍｌのクロロホルムに添加し、懸濁液を得た。
１．８ｇの臭化銅（ＩＩ）（黒輝色）を、８０ｍｌのアセトンに溶解させた。緑色沈殿が消失した後に遠心分離を行い、白色沈殿を除去し、濃緑色の上澄み液を回収した。
【００５２】
前記上澄み液を、前記懸濁液に撹拌しながら添加を行い、添加後１．５時間撹拌した。
上澄み液を添加した懸濁液は、無色透明に近づき、濃青色の沈殿が生成した。濃青色の沈殿を回収し、生成物を得た。
前記生成物にメタノールを添加し、撹拌を行った後、遠心分離を行い、沈殿を回収する操作を３回行った後、生成物をデシケータ内で風乾を行い、濃青色の銅化合物（紛体）を得た。
【００５３】
（銅化合物の吸収スペクトルの測定）
実施例１と同様の方法で、実施例３で得られた銅化合物（紛体）の吸収スペクトルを測定した。
実施例３で得られた銅化合物（紛体）の吸収スペクトルを図３に示す。
【００５４】
〔実施例４〕
（銅化合物の製造）
１．５ｇの無水酢酸銅（ＩＩ）を、６０ｍｌのクロロホルムに添加し、懸濁液を得た。
１．８ｇの臭化銅（ＩＩ）（黒輝色）を、８０ｍｌのアセトンに溶解させた。緑色沈殿が消失した後に遠心分離を行い、白色沈殿を除去し、濃緑色の上澄み液を回収した。
【００５５】
前記上澄み液を、前記懸濁液に撹拌しながら添加を行い、添加後１．５時間撹拌した。
上澄み液を添加した懸濁液は、無色透明に近づき、青白色の沈殿が生成した。青白色の沈殿を回収し、生成物を得た。
前記生成物にメタノールを添加し、撹拌を行った後、遠心分離を行い、沈殿を回収する操作を３回行った後、生成物をデシケータ内で風乾を行い、青白色の銅化合物（紛体）を得た。
【００５６】
（銅化合物の吸収スペクトルの測定）
実施例１と同様の方法で、実施例４で得られた銅化合物（紛体）の吸収スペクトルを測定した。
実施例４で得られた銅化合物（紛体）の吸収スペクトルを図４に示す。
【図１】
2015172003.tif 000005
【図２】
2015172003.tif 000006
【図３】
2015172003.tif 000007
【図４】
2015172003.tif 000008